(57)【要約】 【課題】  電解液の封口部位での透過を防止するとともに、封口体の強度を維持しつつ封口体の薄型化を図った電解コンデンサ用封口体及び該封口体を用いた電解コンデンサを提供することを目的としている。【解決手段】コンデンサ素子２と該コンデンサ素子２を収容する外装ケース９と、前記外装ケース９を封口する封口体５と、前記封口体５を貫通して前記外装ケース９から外部に導出されるリード線３とからなる電解コンデンサ１において、前記外装ケース９の開口部を封口する封口体５材料として、弾性ゴム６とポリエチレンナフタレートフィルム７とを用いる。【選択図】        図１
2007273788.tif 000002
【特許請求の範囲】
【請求項１】
電解コンデンサに用いられる封口体であって、封口体を構成する弾性ゴムとポリエチレンナフタレートフィルムとが一体化された電解コンデンサ用封口体。
【請求項２】
前記ポリエチレンナフタレートフィルムの厚さが、３．５〜１００μｍである請求項１に記載の電解コンデンサ用封口体。
【請求項３】
前記弾性ゴムは、エチレンプロピレンターポリマー、イソブチレンイソプレンゴム及びブタジエンスチレンゴムから選択される１種以上である請求項１又は２に記載の電解コンデンサ用封口体。
【請求項４】
コンデンサ素子と該コンデンサ素子を収容する外装ケースと、前記外装ケースの開口部を封口する封口体と、前記封口体 を貫通して前記外装ケースから外部に突出するリード線とからなる電解コンデンサにおいて、前記外装ケースの開口部を封口する封口体が、前記請求項１乃至３いずれかに記載の電解コンデンサ用封口体である電解コンデンサ。
【発明の詳細な説明】
【技術分野】
【０００１】
本発明は、電解コンデンサ用封口体及びこの封口体を用いた電解コンデンサの改良に関するものである。
【背景技術】
【０００２】
一般的に、電解コンデンサは、アルミニウムの表面をエッチング及び化成処理した陽極箔と、アルミニウムの表面をエッチングした陰極箔を、絶縁性のセパレータを介して巻回又は積層したコンデンサ素子に電解液を含浸し、これをアルミニウムや硬質樹脂等からなる有底筒状の外装ケース内に収納し、この外装ケースの開口部を封口体で封止することで構成されている。このような電解コンデンサにおいて、コンデンサ素子から引き出されたリード線は、封口体貫通用の丸棒部を備えており、封口体に設けられたリード孔内にリード線の丸棒部が挿入された状態で、外装ケースの加締め横溝を封口体の外周に押し込みゴムを上下方向に変形させリード孔を小さくする応力を発生させ、また外装ケースの開口端に縦加締めを行なうことで、外装ケースやリード線の丸棒部と、封口体との間の気密性を保持している。
【０００３】
このような封口構造において、封口体は電解コンデンサの性能、特に電解液の蒸発揮散に伴う劣化及び寿命に大きく影響するため、電解液に対して適切な封口体を選択することは非常に重要であり、外装ケースやリード線の丸棒部との気密性を保持する観点から、通常、封口体の材料としてはゴムが用いられている。
【０００４】
しかしながら、上記のような従来の電解コンデンサには、以下に述べるような問題点があった。すなわち、封止性および耐熱性が要求される電解コンデンサ用封口ゴムとしては、エチレンプロピレンターポリマー（ＥＰＤＭ）、イソブチレンイソプレンゴム（ＩＩＲ：通称ブチルゴム）、ブタジエンスチレンゴム（ＳＢＲ）が使用され、高温度下では、これらのゴム単独の封口体を使用した場合には、外部空気中の水分等が外装ケース内に侵入したり、逆に内部の電解液が外部に蒸発揮散する場合があり、コンデンサの寿命信頼性を保持することが困難であった。これらの問題を解決するため、従来は、ゴムの充填剤の種類や充填量を変えることで対応がなされていたが、ゴムの特性はポリマーの分子構造に大きく起因するため、画期的な改善は困難であった。
【０００５】
従って、これらの問題を解決するため、封口体を構成する弾性ゴムに対し別の樹脂等を積層する方法も提案されている。
【０００６】
例えば、イソブチレンイソプレンゴム単体からなる２つの弾性ゴムとその間に挟まれたポリプロピレン単体からなる樹脂層によって構成される封口体が開示されており、この封口体により電解液の漏出を完全に防止可能である旨述べられている（特許文献１）。
【０００７】
また、フッ素樹脂層の表面をスパッタエッチング処理し、この処理面にイソプレン−イソブチレン共重合体弾性ゴムを積層した電解コンデンサ用封口体が開示されており、この封口体により電解液の漏れが防止される旨述べられている（特許文献２）。
【０００８】
【特許文献１】特開平８−３０６５９６公報
【特許文献２】号特開平７−３０７２５３号公報
【発明の開示】
【発明が解決しようとする課題】
【０００９】
しかしながら、上記特許文献１及び特許文献２に開示された弾性ゴムとその他樹脂層を積層した封口体を作製した場合、電解液の封口部位での透過抑制効果は高まるが、車載用途等で要求される高温雰囲気下での電解液の透過抑制や封口体の劣化防止には、未だ満足できるものではない。
【００１０】
そこで、本発明の目的は、高温雰囲気下での電解液の封口体部位での透過を低減するとともに、封口体の劣化を防止できる電解コンデンサ用封口体及び該封口体を用いた電解コンデンサを提供することにある。
【課題を解決するための手段】
【００１１】
そこで、上記の課題を解決した本発明の電解コンデンサ用封口体は、電解コンデンサに用いられる封口体であって、封口体を構成する弾性ゴムとポリエチレンナフタレートフィルムとが一体化されたことを特徴としている。これによると、高温雰囲気下での電解液の封口体部位での透過を防ぎ、且つ封口体自体の劣化がない電解コンデンサ用封口体を提供できる。
【００１２】
また、前記ポリエチレンナフタレートフィルムの厚さは、３．５〜１００μｍが好適であり、また前記弾性ゴムは、エチレンプロピレンターポリマー、イソブチレンイソプレンゴム及びブタジエンスチレンゴムから選択される１種以上であることが好適である。
【００１３】
また、本発明の電解コンデンサは、コンデンサ素子と該コンデンサ素子を収容する外装ケースと、前記外装ケースの開口部を封口する封口体と、前記封口体 を貫通して前記外装ケースから外部に突出するリード線とからなる電解コンデンサにおいて、上述の封口体を用いると、高温雰囲気下での電解液の封口体部位での透過を防ぎ、且つ封口体自体の劣化がなく、信頼性の高い電解コンデンサを提供できる。
【発明の効果】
【００１４】
本発明によれば、高温雰囲気下で使用される場合であっても、電解コンデンサの電解液が封口体部位から外部に透過するのを防ぎ、且つ封口体自体の劣化がない電解コンデンサ用封口体及び電解コンデンサを実現できる。
【発明を実施するための最良の形態】
【００１５】
以下に、本発明に係る電解コンデンサの一つの実施の形態について具体的に説明する。図１は本発明の電解コンデンサ用封口体を用いた電解コンデンサを示す断面図であり、図２の（ａ）乃至（ｇ）は本発明の電解コンデンサ用封口体を示す断面図である。
【００１６】
図１に示すように、電解コンデンサ１は、以下の構成を有する。コンデンサ素子２は、アルミニウム箔の表面を粗面化し、陽極酸化皮膜を形成した陽極箔と、同様に表面を粗面化した陰極箔との任意な箇所に、封口体５のリード孔１１に挿入する丸棒部４と前記陽極箔及び陰極箔と接続する平坦部を備えたリード線３を超音波溶接、ステッチ、レーザー、冷間圧接などの接続方法により接続し、この陽極箔と陰極箔の間に電気絶縁性のセパレータ（例えば、合成繊維、マニラ紙、クラフト紙など）を介在させて巻回又は積層して形成される。このコンデンサ素子２は、アルミニウム等からなる有底筒状の外装ケース９内に収納され、外装ケース９の開口部は、弾性ゴム６からなる封口体５によって密封されている。なお、図中において、封口体５にはリード孔１１が設けられており、このリード孔１１内にリード線３の丸棒部４が位置するように構成され、コンデンサ素子２からリード線３が導出されている。
【００１７】
封口体５は、弾性ゴム６と、ポリエチレンナフタレートフィルム７とからなり、弾性ゴム６とポリエチレンナフタレートフィルム７が積層されて一体化されている。弾性ゴム６の表面をアラミドフィルム７にて被覆する、また弾性ゴム内にアラミドフィルム７を積層させることもできる。具体的には、図２の（ａ）に示すように、ポリエチレンナフタレートフィルム７を弾性ゴム６の内側、すなわち、電解コンデンサ１に封口体５を装着した場合、コンデンサの内部側に面した弾性ゴム６の面（図示下面側）に形成しても良く、あるいは、図２の（ｂ）に示すように外側、すなわち、電解コンデンサ１に封口体５を装着した場合コンデンサの外部側に面した弾性ゴム６の面（図示上面側）に形成しても良い。更に、電解液の透過をよりいっそう防止するためには、図２の（ｃ）に示すように弾性ゴム６の外側面及び内側面の両方にポリエチレンナフタレートフィルム７を形成しても良く、また更に、図３の（ｄ）に示すように外側面、内側面に加え、弾性ゴム６の側壁に設け、弾性体の表面全域にポリエチレンナフタレートフィルム７を形成しても良い。また、図３の（ｅ）に示すように弾性ゴム６内にポリエチレンナフタレートフィルム７を内在するように積層しても良い。この場合、図３の（ｆ）に示すようにポリエチレンナフタレートフィルム７は平坦状であってもよいが、封口体５のコンデンサ素子側に向かって傾斜するすり鉢状などの凸形状とすると封口体５自体の強度が上がるため好ましい。また更に、 図示しないがリード孔１１の内壁面にもポリエチレンナフタレートフィルム７を形成すると電解液の透過防止の効果がより得られる。その他、上記の弾性ゴム６とポリエチレンナフタレートフィルム７の一体化の形態を組み合わせることもできる。例えば、図４の（ｇ）に示すように、前述の図２の（ｂ）のコンデンサの外部側に面した弾性ゴム６の面にポリエチレンナフタレートフィルム７を形成し、更に図３の（ｅ）の弾性ゴム６内にポリエチレンナフタレートフィルム７を内在する様に積層したものを用いても良い。
【００１８】
ここで、ポリエチレンナフタレートフィルム７とは、例えばポリエチレン−２，６−ナフタレートを示し、工業的にはナフタレンジカルボン酸もしくはナフタレンジカルボン酸ジメチルとエチレングリコールとのエステル化もしくはエステル交換によって低分子量オリゴマーを製造し、次いでこれを高温、真空下で触媒を用いて重縮合して得られる。さらには、このフィルム７を二軸延伸すると好適である。このポリエチレンナフタレートフィルム７は、耐熱性、耐衝撃性、機械強度が高く、ガス(酸素、CO2・水蒸気)透過性が低い。このポリエチレンナフタレートフィルム７の厚さは、３．５〜１００μｍがよく、更には５〜５０μｍが好適である。
【００１９】
弾性ゴム６としては、エチレンプロピレンターポリマー（ＥＰＤＭ）、イソブチレンイソプレンゴム（ＩＩＲ：通称ブチルゴム）及びブタジエンスチレンゴム（ＳＢＲ）などがあげられるが、ポリエチレンナフタレートフィルム７との密着性からブチルゴム又はＥＰＤＭが好ましい。
【００２０】
また、図１に示した封口体５の様に、封口体５として弾性ゴム６とポリエチレンナフタレートフィルム７に加えて、封口体５の表面に他の樹脂フィルム８を一体化することもできる。具体的には、ポリプロピレン、ポリエチレンサルファイド、ポリイミド、ナイロン及びアラミド等のポリアミド、ポリエチレンテレフタレート、エチレンテトラフルオロエチレン及びポリテトラフルオロエチレン等のフッ素樹脂があげられ、なかでもポリエチレンテレフタレート、エチレンテトラフルオロエチレンが好ましい。
【００２１】
本発明の封口体５の製造方法は、まず図示しない成型金型上に、ポリエチレンナフタレートフィルム７と未加硫ゴムからなる弾性ゴム６を積層する。このポリエチレンナフタレートフィルム７は、未加硫ゴムとの接着性を向上させるため、予めコロナ放電処理、プラズマ放電処理、紫外線照射処理、下塗り材塗布法、エキシマレーザー処理、金属ナトリウム処理、スパッタエッチング処理などの表面処理が施されている。その他にも樹脂フィルム８の表面に各種接着剤を塗布でき、接着剤としては、ＦＥＰやＰＦＡ等があげられる。未加硫ゴムには、加硫剤が配合され、この加硫剤としては、硫黄加硫剤、樹脂加硫剤、過酸化物加硫剤があげられる。
【００２２】
前記成型金型上に載置された封口体５を、その上部より成型プレス型によって加圧及び加熱することで、未加硫ゴムに配合された加硫剤によって未加硫ゴムが加硫されるとともに、未加硫ゴムとポリエチレンナフタレートフィルム７が一体化される。
【００２３】
この封口体５は、外装ケース９に電解液が含浸されたコンデンサ素子２を収納した外装ケース９の開口部に挿入され、加締めによって封口される。封口体５のリード孔１１に、コンデンサ素子２のリード線３の丸棒部４を挿入した状態で、外装ケース９の加締め横溝１０を封口体５の外周に押し込みゴムを上下方向に変形させてリード孔１１を小さくする応力を発生させてリード孔１１を密封し、また外装ケース９の開口端に縦加締めを行うことで、図１に示すように、外装ケース９と封口体５との間の封口がなされる。
【００２４】
封口体５として、弾性ゴム６内にポリエチレンナフタレートフィルム７を内在するように積層した場合は、前記ポリエチレンナフタレートフィルム７を、前記外装ケース９の加締め横溝１０の位置よりも、電解コンデンサ１外部側又は内部側などにずらして配置すると、外装ケース９の加締め横溝１０の形成時にポリエチレンナフタレートフィルム７の変形応力が低減され、ポリエチレンナフタレートフィルム７と弾性ゴム６との剥離等の不具合が生じにくいため好ましい。またポリエチレンナフタレートフィルム７は、その外周端が外装ケース９の内側面に当接されると電解液の透過の抑制効果を更に高められる。
【実施例】
【００２５】
以下、実施例を用いて更に詳細に説明する。
【００２６】
（実施例１）
厚さ０．５ｍｍの未加硫ゴム（ブチルゴム）を２枚積層し、その上に厚さ１５μｍで二軸延伸されたポリエチレンナフタレートフィルムを配し、更に厚さ０．５ｍｍの未加硫ゴム（ブチルゴム）を２枚積層し、更に厚さ５０μｍのエチレンテトラフルオロエチレンフィルムを積層し、積層体を形成する。ポリエチレンナフタレートフィルム及びエチレンテトラフルオロエチレンには、スパッタエッチング処理及びプラズマ放電処理が予め施されている。この積層体を成型金型上に配置し、成型プレス型にて加圧及び加熱して該未加硫ゴムを加硫させるとともにポリエチレンナフタレートフィルム及びエチレンテトラフルオロエチレンと一体化せしめ、封口体を形成した。エチレングリコールとスルホランを含む電解液を用い、コンデンサ素子をアルミニウムからなる外装ケースに収納するとともに、この開口部をエチレンテトラフルオロエチレンがコンデンサ外部側の面にくるように前記封口体を用いて封止して電解コンデンサを作成した。
【００２７】
（実施例２）
実施例１で用いたブチルゴム（未加硫ゴム）に代えて、エチレンプロピレンターポリマーを用い、その他は実施例１と同様である。
【００２８】
（比較例１）
実施例１におけるポリエチレンナフタレートフィルムを用いず、ブチルゴム単体からなる封口体とし、その他は実施例１と同様である。
【００２９】
（比較例２）
実施例２におけるポリエチレンナフタレートフィルムを用いず、エチレンプロピレンターポリマー単体からなる封口体とし、その他は実施例２と同様である。
【００３０】
この完成した実施例１及び２の電解コンデンサ及び比較例１及び２の電解コンデンサを、１５０℃雰囲気下で、１０００時間、所定電圧を印可した後、電解コンデンサの電解液の重量を測定するとともに、封口体の表面を観察した。
【００３１】
【表１】
2007273788.tif 000003
【００３２】
実施例１及び２の電解コンデンサは、比較例１及び２の電解コンデンサに比べて、電解液の減少が少なく、また封口体の表面状況は、ひび割れ及び変色等が無く良好であった。これに対し比較例１及び２の電解コンデンサは、電解液の減少が大きく、また封口体の表面状況は、比較例１の電解コンデンサは、ひび割れが生じ、比較例２の電解コンデンサでは、変色していた。従って、実施例１及び２の電解コンデンサでは、高温雰囲気下であっても、電解液の透過が抑制され、封口体の表面状況も良く、長寿命化が成されていることが分かる。
【図面の簡単な説明】
【００３３】
【図１】本発明の電解コンデンサ用封口体を用いた電解コンデンサを示す断面図である。
【図２】本発明の電解コンデンサ用封口体を示す断面図である。
【図３】本発明の電解コンデンサ用封口体を示す断面図である。
【図４】本発明の電解コンデンサ用封口体を示す断面図である。
【符号の説明】
【００３４】
１    電解コンデンサ
２    コンデンサ素子
３    リード線
４    丸棒部
５    封口体
６    弾性ゴム
７    ポリエチレンナフタレートフィルム
８    他の樹脂フィルム
９    外装ケース
１０  横溝
１１  リード孔
【図１】
2007273788.tif 000004
【図２】
2007273788.tif 000005
【図３】
2007273788.tif 000006
【図４】
2007273788.tif 000007